(57)【要約】  【課題】  分子量３００〜５０００の化合物からなるオリゴマー不純物を含有する、下記式（１）【化１】2005104964.tif 000013（式中、Ｒ１〜Ｒ３は、各々独立に水素原子または炭素数１〜４のアルキル基を示す。）で示されるアダマンチルエステル類の粗体からオリゴマー不純物を除去する簡単な精製方法を提供すること。  【解決手段】  上記式（１）で示されるアダマンチルエステル類の粗体を、エステル系、ケトン系、エーテル系、またはアルコール系有機溶媒等の極性溶媒を主成分とする溶媒を用いた晶析により精製することを特徴とするアダマンチルエステル類の精製方法。【選択図】  なし【特許請求の範囲】
【請求項１】
不純物として分子量が３００〜５０００である化合物を含有する下記式（１）
【化１】
2005104964.tif 000009
（式中、Ｒ１〜Ｒ３は、各々独立に水素原子または炭素数１〜４のアルキル基を示す。）
で示されるアダマンチルエステル類の粗体を、極性溶媒を主成分とする溶媒に溶解させた後に晶析により高純度化された前記アダマンチルエステル類の結晶を取り出すことを特徴とするアダマンチルエステル類の精製方法。
【請求項２】
不純物として分子量が３００〜５０００である化合物を含有する下記式（１）
【化２】
2005104964.tif 000010
（式中、Ｒ１〜Ｒ３は、各々独立に水素原子または炭素数１〜４のアルキル基を示す。）
で示されるアダマンチルエステル類の粗体を準備する粗体準備工程及び極性溶媒を主成分とする溶媒に該粗体を溶解させた後に晶析により高純度化された前記アダマンチルエステル類の結晶を取り出す精製工程を含むことを特徴とするアダマンチルエステル類の製造方法。
【請求項３】
前記精製工程で得られたアダマンチルエステル類の結晶を、非極性溶媒を主成分とする溶媒に溶解させた後、晶析により更に高純度化されたアダマンチルエステル類の結晶を取り出すことを特徴とする請求項２に記載の方法。
【請求項４】
前記粗体準備工程が、下記式（２）
【化３】
2005104964.tif 000011
（式中、Ｒ１およびＲ２は、各々独立に水素原子または炭素数１〜４のアルキル基を示す。）
で示されるアダマンタンジオール類と下記式（３）
【化４】
2005104964.tif 000012
（式中、Ｒ３は、水素原子または炭素数１〜４のアルキル基を示す。）
で示される重合性不飽和カルボン酸とを反応させて前記式（１）で示されるアダマンチルエステル類及び分子量が３００〜５０００である化合物からなる不純物を含む１次粗体を得る工程及び必要に応じて該工程で得られた１次粗体を、非極性溶媒を主成分とする溶媒に溶解させた後、晶析により、アダマンチルエステル類及び分子量が３００〜５０００である化合物からなる不純物を含み且つ不純物濃度が低減された２次粗体を得る工程を含む請求項２または請求項３に記載の方法。
【発明の詳細な説明】
【技術分野】
【０００１】
本発明は、アダマンチルエステル類、詳しくは、３−ヒドロキシ−1−アダマンチルメタクリレート等の重合性不飽和カルボン酸アダマンチルエステル類の精製方法及び該精製方法を精製工程として含むアダマンチルエステル類の製造方法に関する。
【背景技術】
【０００２】
アダマンタン誘導体は耐熱性に優れ透明性が高い特徴を有することから、耐熱性高分子等の高機能性材料や半導体用レジスト等の電子材料への応用が期待されている。なかでも、下記式（１）
【０００３】
【化１】
2005104964.tif 000002
（式中、Ｒ１〜Ｒ３は、各々独立に水素原子または炭素数１〜４のアルキル基を示す。）
で示されるアダマンチルエステル類（以下、単に「アダマンチルエステル類」とも称する）は、重合性不飽和基を有しているため重合性を有し、さらに、アダマンタン環に水酸基が結合しているため、他のアダマンタン誘導体よりも極性が高く、極性溶媒への溶解性にも優れる等の特徴的な性状を有している。したがって、該アダマンチルエステル類は、単独あるいは他のモノマーと組合わせて、前記用途に原料モノマーとして有用に使用されている。
【０００４】
従来、こうしたアダマンチルエステル類の好適な製造方法として、アダマンタンジオール類と重合性不飽和カルボン酸ハライドとを混合し反応させる方法（例えば、特許文献１参照）や、アダマンタンジオール類と重合性不飽和カルボン酸とを酸触媒の存在下で縮合させる方法（例えば、特許文献２参照）が報告されている。
【０００５】
これらの方法により製造したアダマンチルエステル類には、通常、原料の未反応物や重合性不飽和カルボン酸のジエステル等の副生成物が含有されており、そのため、該反応生成物に対しては不純物を除去するために、吸着処理、晶析等の精製法を施すことが必要である。例えば、後者の方法では、ｎ−ヘキサンにより晶析が実施されている。
【０００６】
【特許文献１】特開２０００−１１９２２０号公報
【特許文献２】特開昭６３−３３３５０号公報
【発明の開示】
【発明が解決しようとする課題】
【０００７】
ところが、前記したような製造方法で得たアダマンチルエステル類には、該製造方法から普通に想定される不純物の他に、分子量が３００〜５０００である、アダマンチルエステル類よりも高分子量の不純物が含有されていることが、ゲルパーミエーションクロマトグラフィー（以下、GPCと称する）の測定結果より判明した。これらの不純物は、該アダマンチルエステル類の他、重合性不飽和カルボン酸や反応条件によってはアダマンタン環の開裂によって副生成した不飽和結合含有化合物等が、その重合性基により複数反応して生成したオリゴマー等を主成分としていると推測される（以下、これらの不純物を「オリゴマー不純物」と称する）。
【０００８】
これらのオリゴマー不純物は、反応系に重合禁止剤を存在させることにより、ある程度生成量を低減させることが可能であるが、完全にその生成を抑制することは困難であり、特に、前述した製造方法の内の後者の方法のように、酸触媒として硫酸を用い、６０℃以上の高温で反応を実施したような場合にはかなりの量が生成していた。
【０００９】
しかし、アダマンチルエステル類に対する、これらオリゴマー不純物の混入は、溶媒への溶解性や耐熱性などの物性に好ましくない影響を与える可能性があり、特に、該化合物を電子材料用途に供する場合には大きな影響を与えるため、できる限りその含有量を低減させることが望ましい。
【００１０】
しかしながら、本発明者らが検討したところ、前記したｎ−ヘキサンによる晶析では、該オリゴマー不純物は十分に除去できないことが判明した。また、その他の精製方法も、例えば、蒸留であれば、上記アダマンチルエステル類の融点が６０℃以上であることを勘案すると、高温高真空が必要であると考えられ、このような条件では該オリゴマー不純物が更に多量に生成する可能性が高く、他方、吸着処理も、単独での効果は不十分である。さらに、ゲルクロマトグラフィーは、オリゴマー不純物の除去には有効であるものの、操作が煩雑で、少量ずつしか処理できないため、工業的に実施するには不向きであった。
【００１１】
このように前記構造のアダマンチルエステル類において、オリゴマー不純物を高度に除去できる簡便な精製方法は、未だ、提案されておらず、その開発が望まれていた。
【課題を解決するための手段】
【００１２】
本発明者等は、上記課題を解決すべく鋭意検討を行ってきた。その結果、極性溶媒を主成分とする溶媒による晶析を実施することにより上記の課題が解決できることを見出し、本発明を完成させるに至った。
【００１３】
即ち、第一の本発明は、不純物として分子量が３００〜５０００である化合物を含有する下記式（１）
【００１４】
【化２】
2005104964.tif 000003
（式中、Ｒ１〜Ｒ３は、各々独立に水素原子または炭素数１〜４のアルキル基を示す。）
で示されるアダマンチルエステル類の粗体を、極性溶媒を主成分とする溶媒に溶解させた後に晶析により高純度化された前記アダマンチルエステル類の結晶を取り出すことを特徴とするアダマンチルエステル類の精製方法である。
【００１５】
また、第二の本発明は、不純物として分子量が３００〜５０００である化合物を含有する前記式（１）で示されるアダマンチルエステル類の粗体を準備する粗体準備工程；及び極性溶媒を主成分とする溶媒に該粗体を溶解させた後に晶析により高純度化された前記アダマンチルエステル類の結晶を取り出す精製工程を含むことを特徴とするアダマンチルエステル類の製造方法である。
【発明の効果】
【００１６】
本発明によれば、オリゴマー不純物の含有量が極めて少ない高純度のアダマンチルエステル類を製造することが可能である。このようなオリゴマー不純物の含有量が少ないアダマンチルエステル類は、耐熱性高分子等の機能性材料やレジスト等の電子材料などの原料モノマーとして好適に使用することができる。
【発明を実施するための最良の形態】
【００１７】
本発明の精製対象は、分子量が３００〜５０００である化合物からなる不純物（オリゴマー不純物）を含有する下記式（１）
【００１８】
【化３】
2005104964.tif 000004
（式中、Ｒ１〜Ｒ３は、各々独立に水素原子または炭素数１〜４のアルキル基を示す）
で示されるアダマンチルエステル類である。
【００１９】
ここで、Ｒ１〜Ｒ３で示される炭素数１〜４のアルキル基としては、メチル基、エチル基、プロピル基、イソプロピル基、ブチル基、ｔ−ブチル基等の直鎖状または分岐鎖状のものが挙げられ、それぞれ、同一であっても異なっていてもよい。本発明においては、Ｒ１〜Ｒ３は、水素原子またはメチル基が特に好ましい。特に、Ｒ３が水素原子の化合物は、合成反応に於いてオリゴマー不純物が多量に生成する傾向があり、本発明の効果がより顕著に発揮されるため好ましい。
【００２０】
上記アダマンチルエステル類としては、例えば、３−ヒドロキシ−１−アダマンチルアクリレート、３−ヒドロキシ−１−アダマンチルメタクリレート、３−ヒドロキシ−１−アダマンチル＝２−エチルプロペノエート、３−ヒドロキシ−１−アダマンチル＝２−プロピルプロペノエート、３−ヒドロキシ−５−メチル−１−アダマンチルアクリレート、３−ヒドロキシ−５−エチル−１−アダマンチルアクリレート、３−ヒドロキシ−５−プロピル−１−アダマンチルアクリレート、３−ヒドロキシ−５−メチル−１−アダマンチルメタクリレート、３−ヒドロキシ−５−エチル−１−アダマンチルメタクリレート、３−ヒドロキシ−５−プロピル−１−アダマンチルメタクリレート、３−ヒドロキシ−５，７−ジメチル−１−アダマンチルアクリレート、３−ヒドロキシ−５，７−ジエチル−１−アダマンチルアクリレート、３−ヒドロキシ−５−エチル−７−メチル−１−アダマンチルアクリレート、３−ヒドロキシ−５，７−ジメチル−１−アダマンチルメタクリレート、３−ヒドロキシ−５，７−ジエチル−１−アダマンチルメタクリレート、３−ヒドロキシ−５−エチル−７−メチル−１−アダマンチルメタクリレート等が挙げられ、特に、３−ヒドロキシ−１−アダマンチルアクリレート、３−ヒドロキシ−１−アダマンチルメタクリレート、３−ヒドロキシ−５−メチル−１−アダマンチルアクリレート、３−ヒドロキシ−５−メチル−１−アダマンチルメタクリレート、３−ヒドロキシ−５，７−ジメチル−１−アダマンチルアクリレート、３−ヒドロキシ−５，７−ジメチル−１−アダマンチルメタクリレート等が好ましい。また、これらのうち３−ヒドロキシ−１−アダマンチルアクリレート、３−ヒドロキシ−５−メチル−１−アダマンチルアクリレート等のアダマンチルアクリレート、３−ヒドロキシ−５，７−ジメチル−１−アダマンチルアクリレート類は、その合成反応においてオリゴマー不純物が生成（副成）し易く、オリゴマー不純物の含有量を低減する本発明の効果がより顕著に発揮されるため好ましい。
【００２１】
前記したようにこれらのアダマンチルエステル類は、多くの場合、その合成過程において分子量が３００〜５０００である化合物の副成が避けられず、不純物として分離し難いこれら化合物（オリゴマー不純物）を含有する粗体として得られるのが一般的である。本発明では、こうしたアダマンチルエステル類の粗体を、極性溶媒を主成分とする溶媒を用いた晶析により精製する。それにより、該オリゴマー不純物を極めて高効率で除去することができる。また、極性溶媒を主成分とする溶媒を用いた晶析を行うことにより、非極性溶媒による晶析では除去し難い一部の重合禁止剤の残留物も、効果的に除去可能である。
【００２２】
ここで、本発明において極性溶媒とは、ケトン部位、エステル基、ヒドロキシル基等を有し、一般に極性溶媒として用いられる公知の極性溶媒を示す。このような極性溶媒としては、精製度の高さ、入手の容易さより、例えば、酢酸エチル、酢酸プロピル、酢酸イソプロピル、酢酸ブチル、酢酸イソブチル、ギ酸エチル等のエステル系有機溶媒；アセトン、メチルエチルケトン、メチルイソブチルケトン等のケトン系有機溶媒；テトラヒドロフラン、ジエチルエーテル、ジイソプロピルエーテル、ジｎ−ブチルエーテル、ジｔ−ブチルエーテル、エチレングリコールモノメチルエーテル等のエーテル系有機溶媒；メタノール、エタノール、イソプロピルアルコール等のアルコール系有機溶媒；塩化メチレン、クロロホルム、１，２−ジクロロエタン等の塩素系有機溶媒；および水等が挙げられる。オリゴマー不純物の除去効果の高さから、エステル系、ケトン系、エーテル系、またはアルコール系有機溶媒が好ましく、特に、酢酸エチル、酢酸イソブチル等のエステル系有機溶媒やメチルエチルケトン等のケトン系有機溶媒、ジイロプロピルエーテル等のエーテル系有機溶媒が好ましい。
【００２３】
これらの極性溶媒は、単独で用いても良く、２種以上を混合して用いても良い。さらには、これらの極性溶媒を主成分とするものであれば、非極性溶媒との混合物として用いても、オリゴマー不純物の良好な除去効果が得られる。この場合、極性溶媒は５０質量％以上、好適には７５質量％以上、最も好適には９０質量％以上含有されているのが望ましい。本発明における非極性溶媒とは、一般に非極性溶媒として用いられる公知の非極性溶媒を示す。このような非極性溶媒としては、回収率の高さ、入手の容易さより、例えば、ペンタン、ヘキサン、ヘプタン、オクタン等の鎖状飽和炭化水素系有機溶媒；シクロヘキサン、シクロオクタン、メチルシクロヘキサン等の環状飽和炭化水素系有機溶媒；ヘキセン、シクロヘキセン等の不飽和炭化水素系有機溶媒；ベンゼン、トルエン、キシレン等の芳香族系有機溶媒等が挙げられる。収率のよさや取り扱いの容易さから、ヘキサン、ヘプタン、シクロヘキサン等の鎖状または環状の飽和炭化水素系有機溶媒が好ましい。
【００２４】
極性溶媒を含む溶媒の使用量は、特に限定されるものではないが、溶解性やろ過のしやすさ、収率等を勘案すると、精製に供するアダマンチルエステル類の粗体の０．５〜１０質量倍量、好適には１〜５質量倍量が適当である。
【００２５】
極性溶媒を主成分とする溶媒による晶析の方法は、溶媒を除去する方法で行うことも可能であるが、通常、温度を変化させる方法により行うのが簡便である。具体的な手法は、溶媒の種類等によっても異なるが、一般的には以下の方法で行うことができる。
【００２６】
まず、極性溶媒を主成分とする溶媒とアダマンチルエステル類の粗体とを混合し、一般には１０〜７０℃、より好適には２０〜６０℃の温度に加熱して、可溶成分を溶解した後、均一となった溶液を、緩やかに冷却する。冷却が進むと共に液中に、目的とするアダマンチルエステル類の結晶が析出してくる。この際の冷却速度は、通常、−０．１〜０．５℃／分が好ましい。溶解温度から０〜１０℃程度低い温度で、アダマンチルエステル類の種結晶を投入し、結晶の析出が認められた時点の温度で０．５〜２時間程度保持した後、冷却を再開すると結晶性状の良好な結晶を効率的に得ることが可能であり好ましい。晶析の終点温度は、通常、−８０〜１０℃、好適には−３０〜５℃が適当である。この終点温度で０．５〜４８時間保持した後、ろ過を行うと収率よくアダマンチルエステル類の固体を得ることができ好ましい。
【００２７】
析出した固体は、ろ過した後、室温又は晶析の終点温度と同程度に冷却した有機溶媒により、数回洗浄することが好ましい。洗浄に好ましい溶媒としては、晶析に用いた極性有機溶媒、または非極性有機溶媒が挙げられる。好ましい溶媒としては、前記したものが挙げられる。その後、十分乾燥させて、目的とする高純度のアダマンチルエステル類を結晶体として得る。
【００２８】
極性溶媒を主成分とする溶媒による晶析は、前記したとおりオリゴマー不純物を、極めて効果的に除去することが可能であるが、オリゴマー不純物の中でも比較的高分子量の部分に対してはその効果がやや低下する傾向がある。また、アダマンチルエステル類の粗体には、通常、その製造方法に由来して、重合性不飽和カルボン酸のジエステル、アダマンタノン等の副生成物や、未反応原料、重合禁止剤の残留物等のその他の不純物が種々含有されており、これらの中には上記極性溶媒を含む溶媒による晶析では、十分に除去できないものも多い。
【００２９】
本発明では、オリゴマー不純物を比較的高分子量のものまで、より高効率で除去し、さらに、極性溶媒による晶析では除去し難い不純物も十分に除去する観点から、極性溶媒を主成分とする溶媒による晶析に、非極性溶媒を主成分とする溶媒による晶析を組合せて実施するのが好ましい。処理する順序は、特に限定されるものではない。極性溶媒を主成分とする溶媒による晶析は、被処理物であるアダマンチルエステル類の粗体が他の不純物をできるだけ含有していない方が、オリゴマー不純物の除去効果が高くなる傾向がある。したがって、先に、非極性溶媒を主成分とする溶媒による晶析を実施し、次いで、極性溶媒を主成分とする溶媒による晶析を実施するのがより好ましい。なお、非極性溶媒を主成分とする晶析により粗体中に含まれるオリゴマー不純物を完全に除去することは非常に困難であり、該晶析後に得られた結晶はオリゴマー不純物を含む。それとは対照的に、極性溶媒を主成分とする溶媒を用いた晶析によるオリゴマー不純物除去効果は非常に高いため、粗体の種類によっては該晶析のみでオリゴマー不純物を完全に除去することも可能である。
【００３０】
これらの非極性溶媒は、前述した溶媒を単独で用いても良く、２種以上を混合して用いても良い。さらには、極性溶媒を主成分（通常５０質量％以上、好ましくは７５質量％以上、最も好ましくは９０質量％以上）とするものであれば極性溶媒を混合して用いても良い。
【００３１】
非極性溶媒を主成分とする溶媒の使用量は、特に限定されるものではないが、溶解性やろ過のしやすさ、収率等を勘案すると、被精製物である“不純物を含むアダマンチルエステル類”の１〜２０倍量、好適には２〜５倍量が適当である。
【００３２】
非極性溶媒を主成分とする溶媒による晶析において、非極性溶媒を主成分とする溶媒に被精製物を溶解させるための加熱は、通常、４０℃〜７０℃の比較的高温で行うのが好ましい。このような高めの温度で溶解させようとしても、被精製物には不溶成分が存在する場合がある。例えば、アダマンチルエステル類の製造において相当に分子量の高い重合体が生成し、これが非極性溶媒に溶解しないケース等である。これらの不溶成分は、通常、溶液の濁りや沈殿として観測される。従って、被精製物としてこのようなケースの反応生成物を用いる場合には、被精製物と非極性溶媒の混合物を加熱して、可溶成分を溶解した後、なるべく温度を保持した状態で、速やかにろ過を行って、これら不溶成分は除去してから、晶析を開始するのが好ましい。または、加熱溶解し温度を保持した状態で循環ろ過を行い、該不溶分を除去した後に晶析を開始するのが好ましい。
【００３３】
被精製物が非極性溶媒を主成分とするに溶解した溶液の冷却速度は、通常、−０．１〜１．０℃／分が好ましい。溶解温度から０〜１０℃程度低い温度で、アダマンチルエステル類の種結晶を投入し、結晶の析出が認められた時点の温度で０．５〜２時間程度保持した後、冷却を再開すると結晶性状の良好な結晶を効率的に得ることが可能であり好ましい。晶析の終点温度は、通常、−３０〜２０℃、好適には０〜１０℃が適当である。この終点温度で０．５〜４８時間保持した後、ろ過を行うと収率よくアダマンチルエステル類の固体を得ることができて好ましい。
【００３４】
析出した固体は、ろ過した後、晶析の終点温度と同程度に冷却した同種の非極性溶媒等により、数回洗浄することが好ましい。その後、十分乾燥させて、目的とするアダマンチルエステル類を結晶体として得る。
【００３５】
上記の各晶析を行う際、被精製物に十分な量の重合禁止剤が既に含まれている場合を除き、晶析の前にあらかじめ重合禁止剤を添加することが、操作中のオリゴマー不純物の増加を防ぐ上で有効である。この重合禁止剤としては、特に制限はなく、例えば、後述するアダマンチルエステル類の製造時に好適に使用されるものが同様に使用できる。特に、アダマンチルエステル類よりも分子量の低いもの用いるのが好ましい。
【００３６】
重合禁止剤の配合量は、特に制限はないが、晶析操作中の重合を抑制するに十分な量を選べばよく、通常、アダマンチルエステル類に対して０．０１〜１質量％である。
【００３７】
なお、本発明の精製方法は、活性炭処理などの他の精製方法と併用することで、更に効果を高めることが期待できる。
【００３８】
上記本発明の精製方法に供するアダマンチルエステル類の粗体とは、上記オリゴマー不純物を含有するものであれば特に制限されないが、一般には、GPCによる測定において、該オリゴマー不純物が、ポリスチレン換算で０．２質量％以上、より好適には０．５〜１５質量％含有されているものが、オリゴマー不純物の除去効果が顕著に発揮されるため好ましい。
【００３９】
このアダマンチルエステル類の粗体としては、通常、アダマンチルエステル類を製造した後の反応生成物が対象になる。アダマンチルエステル類の製造方法としては、公知の如何なる方法であってもよく、例えば、アダマンタンジオール類と重合性不飽和カルボン酸ハライドとを反応させる方法であっても良い。収率が高く、前記したようにオリゴマー不純物の生成量が多いため、本発明の効果がより顕著に発揮されることから、アダマンタンジオール類と重合性不飽和カルボン酸とを酸触媒の存在下で縮合させる方法が好ましい。
【００４０】
具体的には、下記式（２）
【００４１】
【化４】
2005104964.tif 000005
（式中、Ｒ１およびＲ２は、各々独立に水素原子または炭素数１〜４のアルキル基を示す。）
で示されるアダマンタンジオール類と下記式（３）
【００４２】
【化５】
2005104964.tif 000006
（式中、Ｒ３は、水素原子または炭素数１〜４のアルキル基を示す。）
で示される重合性不飽和カルボン酸とを反応させる方法が挙げられる。
【００４３】
ここで、前記式（２）で示されるアダマンタンジオール類としては、具体的には、１，３−アダマンタンジオール、５−メチル−１，３−アダマンタンジオール、５，７−ジメチル−１，３−アダマンタンジオール、５−エチル−１，３−アダマンタンジオール、５，７−ジエチル−１，３−アダマンタンジオール、５−プロピル−１，３−アダマンタンジオール、５，７−ジプロピル−１，３−アダマンタンジオール、５−エチル−７−メチル−１，３−アダマンタンジオール、等が挙げられ、このうち１，３−アダマンタンジオールおよび５−メチル−１，３−アダマンタンジオール、５，７−ジメチル−１，３−アダマンタンジオールが好ましい。
【００４４】
また、前記式（３）で示される重合性不飽和カルボン酸としては、具体的には、アクリル酸、メタクリル酸、２−エチルプロペン酸、２−プロピルプロペン酸、２−ブチルプロペン酸等が挙げられ、このうちアクリル酸、メタクリル酸が好ましい。
【００４５】
これらアダマンタンジオール類と重合性不飽和カルボン酸のモノエステル化反応は、両原料を溶媒中で混合し、酸触媒を添加して、攪拌下加熱しつつ、脱水を行うことにより実施されるのが一般的である。上記酸触媒としては、硫酸、メタンスルホン酸、トルエンスルホン酸、トリフルオロ酢酸等の強酸が使用されるが、反応を十分に進行させるためには硫酸を使用するのが好ましい。
【００４６】
この反応において、重合性不飽和カルボン酸の使用量は、特に制限されるものではないが、アダマンタンジオール類に対して等モル量以上、好適には、反応を速やかに進行させるため、２〜５倍モル量を使用するのが好ましい。
【００４７】
また、反応は、重合禁止剤の存在下で実施するのが好ましい。こうした重合禁止剤としては、既存のものから有効なものを制限なく選んで使用することができる。例えば、ヒドロキノン、４−メトキシフェノール、ナフトキノン、２，６−ジｔ−ブチル−４−メチルフェノール、フェノチアジン、アニリン、銅化合物、イオウ化合物、リン化合物、酸素等が使用でき、これらは単独または２種類以上を併用しても良い。
【００４８】
重合禁止剤の配合量は、特に制限はなく、反応中の重合を抑制するに十分な量を選べばよく、通常、重合性不飽和カルボン酸に対して０．０１〜１０質量％である。
【００４９】
硫酸等の酸触媒の配合量は、特に制限されるものではないが、少なすぎると反応速度が極端に遅くなり、多すぎると副反応により収率が低下するため、通常、アダマンタンジオール類に対して０．５〜１０質量％、好適には１〜３質量％が望ましい。
【００５０】
アダマンタンジオール類と重合性不飽和カルボン酸との反応は、溶媒の非存在下でも可能ではあるが、副反応を抑制するため、有機溶媒の存在下で行うのが好ましい。また、反応中に副生成する水を除去するため水と共沸する溶媒を使用することが好ましい。このような有機溶媒の例として、ヘキサン、ヘプタン、オクタン等の鎖状飽和炭化水素系有機溶媒；シクロヘキサン等の環状飽和炭化水素系有機溶媒；ベンゼン、トルエン、キシレン等の芳香族系有機溶媒；ジオキサン等のエーテル系有機溶媒が挙げられ、特に、共沸脱水の効率のよさと後述する反応温度を保持するのに有利である点から、トルエンが好ましい。
【００５１】
有機溶媒の量は、特に制限はないが、少ない場合は、アダマンタンジオール類に重合性不飽和カルボン酸が２つ縮合したジエステルの生成量が増加し、収率が低下するため、アダマンタンジオール類に対して、１〜２０倍量、好ましくは３〜１０倍量が適当である。
【００５２】
反応中において、発生した蒸気は、コンデンサーで液化させ、ディーンスターク管等により水を除去して、フラスコ内に還流させるのが好ましい。共沸脱水のために、気化した溶媒の全量が反応系に還流しない場合は、望ましい溶媒量を保つために溶媒の補充を行うことが好ましい。
【００５３】
反応温度は、低すぎる場合は極端に反応速度が低下し、高すぎる場合はオリゴマー不純物が極端に生成しやすくなるため、６０〜１５０℃、好ましくは８０〜１２０℃が適当である。酸触媒として硫酸を用い、このような比較的高温下で反応を実施した場合には、目的とするアダマンチルエステル類の反応性は良好であるものの、オリゴマー不純物の生成量も増加する。したがって、このような条件下で反応させて得た、アダマンチルエステル類の粗体に本発明の精製方法を適用することは、本発明の効果が最も顕著に発揮されて好ましい。
【００５４】
反応時間は、特に制限はなく、反応が十分な転化率に達するまで行えば良い。通常は、２〜４８時間で十分な転化率を得ることができる。
【００５５】
以上の反応で得られた反応液は、直接、本発明の精製方法に適用し、極性溶媒を含む溶媒による晶析、或いは非極性溶媒による晶析を実施した後、該本発明の晶析を実施しても良い。通常は、洗浄等の操作を施した後、反応液から、一旦、アダマンチルエステル類粗体の固体を取り出し、これに本発明の精製方法を適応するのが好ましい。具体的には、反応液をアルカリ水溶液により洗浄し、水層が中性になるまで数回水洗し、溶媒を除去した後、乾燥させる手法により、アダマンチルエステル類の粗体を得るのが好ましい。
【００５６】
このようにして得たアダマンチルエステル類の粗体には、目的物であるアダマンチルエステルが類８０質量％以上含有され、オリゴマー不純物は、ポリスチレン換算で０．５〜１５質量％含有されているのが一般的である。また、重合性不飽和カルボン酸のジエステルを１〜５質量％、この他、原料やアダマンタノン等の副生成物を少量含んでいるのが一般的である。
【００５７】
以下に実施例をあげて本発明をさらに詳細に述べるが、本発明はこれらの実施例によって何ら制限されるものではない。
【００５８】
実施例１
ディーンスターク管を接続した１００ｍｌの四つ口フラスコに、１，３−アダマンタンジオール５．０ｇ（０．０３０ｍｏｌ）、トルエン２５ｍｌ、メタクリル酸７．７ｇ（０．０９０ｍｏｌ）、４−メトキシフェノール０．１５ｇ、濃硫酸０．１０ｇを入れ、空気を通気させつつ、９０℃で１２時間攪拌した。この間、発生した蒸気は、コンデンサーで液化させ、ディーンスターク管で水を除去して、フラスコ内に還流させた。
【００５９】
反応液は、当初、１，３−アダマンタンジオールの不溶分により、懸濁状態を呈していたが、反応の進行に従って、徐々に透明な均一溶液へと変化していった。反応後、溶液を室温まで冷却し、１０質量％水酸化ナトリウム水溶液２４ｇで洗浄し、５質量％食塩水２５ｍｌで２回、純水２５ｍｌで２回洗浄し、溶媒を除去して、乾燥させ、淡褐色の固体６．２ｇ（収率８８％）を得た。
【００６０】
この固体（１次粗体）をガスクロマトグラフィーにより分析したところ、３−ヒドロキシ−1−アダマンチルメタクリレートが９６質量％であった。また、GPCにより分析したところ、ポリスチレン換算で０．８質量％のオリゴマー不純物が含まれていた。
【００６１】
上記の淡褐色固体５．０ｇに、１８．６ｇのヘキサンを加え、６０℃に加熱して固体を溶解させ、溶液を約−０．５℃／分の速度で冷却した。５０℃になった時点で、溶液に種結晶約０．０１ｇを投入し、攪拌しながら冷却を続けた。４８℃程度で結晶が増加し始め、その温度で1時間保持した後、再度約−０．５℃／分の速度で冷却した。溶液の温度が０℃になったところで温度を1時間保持し、その後ろ過により析出した固体を分離した。該固体を０℃のｎ−ヘキサンで洗浄した後、乾燥させ、４．５ｇの淡黄色結晶を得た。
【００６２】
上記の淡黄色固体（２次粗体）に、６．８ｇの酢酸エチルと４―メトキシフェノール０．０１ｇを加え、４０℃に加熱して固体を溶解させ、溶液を約−０．３℃／分の速度で冷却した。３０℃になった時点で、溶液に種結晶約０．０１ｇを投入し、攪拌しながら冷却を続けた。２５℃程度で結晶が増加し始め、その温度で1時間保持した後、再度約−０．３℃／分の速度で冷却した。溶液の温度が−５℃になったところで温度を1時間保持し、その後ろ過により析出した固体を分離した。該固体を−５℃の酢酸エチルで洗浄した後、乾燥させ、３．２ｇ（２回の晶析通算の収率６４％）の白色結晶を得た。
【００６３】
この固体をGPCで分析し、含まれるポリスチレン換算のオリゴマー不純物の量を表１に記載した。
【００６４】
実施例２〜５
実施例１において、酢酸エチルの代わりに表1に示す溶媒を使用して、同様に実施した。得られた白色固体をGPCで分析し、含まれるポリスチレン換算のオリゴマー不純物の量を表１に記載した。
【００６５】
実施例６〜７
実施例１において、ｎ−ヘキサンの代わりに表1に示す溶媒を使用して、同様に実施した。得られた白色固体をGPCで分析し、含まれるポリスチレン換算のオリゴマー不純物の量を表１に記載した。
【００６６】
実施例８
実施例１において、ｎ−ヘキサンによる晶析と酢酸エチルによる晶析との操作順序を変えて、先に酢酸エチルによる晶析を実施し、その後に、ｎ−ヘキサンによる晶析を実施する以外は同様に実施した。得られた白色固体をGPCで分析し、含まれるポリスチレン換算のオリゴマー不純物の量を表１に記載した。
【００６７】
実施例９
実施例１において、ｎ−ヘキサンによる晶析を行わず、晶析操作は、酢酸エチルによる晶析のみを実施する以外は同様に実施した。得られた淡黄色固体をGPCで分析し、含まれるポリスチレン換算のオリゴマー不純物の量を表１に記載した。
【００６８】
実施例１０
実施例１において、１，３−アダマンタンジオールの代わりに１−メチル−３，５−アダマンタンジオール５．４ｇを使用して、同様に実施した。得られた白色固体をGPCで分析し、含まれるポリスチレン換算のオリゴマー不純物の量を表１に記載した。
【００６９】
実施例１１〜１４
実施例１において、ｎ−ヘキサン及び酢酸エチルの代わりに表１に示す溶媒を使用して、同様に実施した。得られた白色個体をＧＰＣで分析し、含まれるポリスチレン換算のオリゴマー不純物の量を表１に記載した。
【００７０】
比較例１
実施例１において、酢酸エチルによる晶析を行わず、ｎ−ヘキサンによる晶析までの操作を同様に実施した。得られた淡黄色固体をGPCで分析し、含まれるポリスチレン換算のオリゴマー不純物の量を表１に記載した。
【００７１】
比較例２
実施例１において、酢酸エチルの代わりにｎ−ヘキサンによる晶析を再度実施して、同様に実施した。得られた淡黄色固体をGPCで分析し、含まれるポリスチレン換算のオリゴマー不純物の量を表１に記載した。
【００７２】
【表１】
2005104964.tif 000007
【００７３】
実施例１５
実施例１において、メタクリル酸の代わりにアクリル酸６．５ｇを使用して、同様に実施した。晶析前の固体をガスクロマトグラフィーにより分析したところ、３−ヒドロキシ−1−アダマンチルアクリレートが８６質量％であった。また、GPCにより分析したところ、ポリスチレン換算で７．４質量％のオリゴマー不純物が含まれていた。晶析の収率は６２％であった。晶析後に得られた白色固体をGPCで分析し、含まれるポリスチレン換算のオリゴマー不純物の量を表２に記載した。
【００７４】
実施例１６〜１９
実施例１５において、ｎ−ヘキサン及び酢酸エチルの代わりに表２に示す溶媒を使用して、同様に実施した。得られた白色個体をＧＰＣで分析し、含まれるポリスチレン換算のオリゴマー不純物の量を表２に記載した。
【００７５】
比較例３
実施例１０において、酢酸エチルによる晶析を行わず、ｎ−ヘキサンによる晶析までの操作を同様に実施した。晶析の収率は８７％であった。晶析後に得られた淡黄色固体をGPCで分析し、含まれるポリスチレン換算のオリゴマー不純物の量を表２に記載した。
【００７６】
比較例４
実施例１０において、酢酸エチルの代わりにｎ−ヘキサンによる晶析を再度実施して、同様に実施した。晶析の収率は８１％であった。晶析後に得られた淡黄色固体をGPCで分析し、含まれるポリスチレン換算のオリゴマー不純物の量を表２に記載した。
【００７７】
【表２】
2005104964.tif 000008